실시 예 및 비 교예 에서 얻 어 진 점착 필름 으로부터 편측 의 PET 기재 를 박리 한 후 , 점착제 층 측 을 무 알칼리 유리 에 접합 했 다 . 그 후 , 다른 일방 의 PET 를 박리 하 고 , 노출 된 점착제 층 에 두께 60 ㎛ 의 아크릴 필름 을 접합 한 것 을 샘플 로 했 다 . 상기 샘플 을 85 ℃ 의 오븐 에 1000 시간 투입 하 고 내 구성 시험 을 행한 후 에 꺼냈 다 . 상기 샘플 에 대해서 내 구성 시험 을 행하 기 전 의 투과율 ( T 1 ) 과 후 의 투과율 ( T 2 ) 을 측정 했 다 . 투과율 의 측정 은 샘플 이 23 ℃ 의 상태 에서 행했 다 . 투과율 의 측정 은 상기 샘플 에 대해서 행했 다 . 아크릴 필름 은 투과율 에 대해 영향 을 미치 지 않 는 것 이 다 .